Способ и устройство переработки упаковочного материала

1. Использование разделительной жидкости (330) для разделения многослойных систем, при этом разделительная жидкость (330) содержит смесь воды, короткоцепочечной карбоновой кислоты, фосфорной кислоты, а также гидроксид щелочного металла.
2. Использование по п. 1, в котором короткоцепочечная карбоновая кислота и фосфорная кислота частично реагируют с гидроксидом щелочного металла для образования фосфатов щелочного металла и карбоксилатов щелочного металла.
3. Использование по п. 1 или 2, в котором короткоцепочечная карбоновая кислота - это водорастворимая одноосновная карбоновая кислота C1-C4.
4. Использование по п. 3, в котором короткоцепочечную карбоновую кислоту выбирают из группы, состоящей из муравьиной кислоты, уксусной кислоты, пропионовой кислоты или бутановой кислоты.
5. Использование по любому из вышеуказанных пунктов, в котором гидроксид щелочного металла выбирают из группы, состоящей из гидроксида лития, гидроксида натрия или гидроксида калия.
6. Использование по любому из вышеуказанных пунктов, в котором компоненты смеси содержат 30-60 % по массе короткоцепочечной карбоновой кислоты, 0,5-5 % по массе фосфорной кислоты (30 % раствор), 2-8 % по массе гидроксида щелочного металла (33 % раствор) и 30-60 % по массе воды.
7. Использование по любому из вышеуказанных пунктов, в котором компоненты смеси содержат 42-48 % по массе короткоцепочечной карбоновой кислоты, 2-4 % по массе фосфорной кислоты (30 % раствор), 4-8 % по массе гидроксида щелочного металла (33 % раствор) и 45-50 % по массе воды.
8. Способ для отделения металлического слоя (30) от полимерного слоя (20, 40) в многослойном материале (10), содержащий:
помещение многослойного материала (10) в емкость (310), содержащую разделительную жидкость (330) по одному из пп. 1-7.
9. Способ по п. 8, дополнительно содержащий как минимум просеивание или фильтрацию (240) разделительной жидкости (330) вместе с компонентами многослойного материала (10), а затем - сортировку (260, 280) для получения первой фракции металла из металлического слоя (30) и второй фракции пластика из полимерного слоя (20, 40).
10. Способ по п. 8 или 9, дополнительно содержащий переработку разделительной жидкости (330).
11. Способ по одному из пп. 8-10, в котором разделение производят при температуре 20-90°C.
12. Способ по одному из пп. 8-11, в котором разделение производят при температуре 70°C.
13. Способ по любому из пп. 8-12, в котором разделительная жидкость обладает значением pH от 2 до 4.
14. Способ по любому из пп. 8-13, в котором многослойный материал (10) содержит как минимум один алюминиевый слой и один полимерный слой (20, 40), состоящие из ПЭТ или ПЭ.
15. Способ переработки упаковочного материала (300), содержащего многослойный материал (10), содержащий как минимум один металлический слой (30) и как минимум один пластиковый слой (20, 40), в котором способ содержит:
помещение упаковочного материала (10) в емкость (310), содержащую разделительную жидкость (330) по одному из пп. 1-7 для производства (260) смеси металлических обрезков из металлического слоя (30), пластиковых обрезков из полимерного слоя (20, 40) и остаточных компонентов.
16. Способ по п. 15, дополнительно содержащий сортировку (280) и отделение металлических обрезков и пластиковых хлопьев для образования металлических частиц.
17. Способ по любому из пп. 15 или 16, в котором металлический слой (30) изготовлен из алюминия или его сплава.
18. Способ по любому из пп. 15-17, в котором как минимум один пластиковый слой (20, 40) изготовлен из полиолефина.
19. Способ по пп. 15-18, дополнительно содержащий переработку разделительной жидкости (330).
20. Устройство для переработки упаковочного материала, изготовленного из многослойного материала (10), содержащее:
емкость (310) с разделительной жидкостью (330) по одному из пп. 1-7; транспортировочное устройство для транспортировки упаковочного материала (10) в емкость (310); и
просеивающее/фильтрующее устройство (350) для удаления (240) отделенных материалов из комбинации разделительной жидкости (330) и упаковочного материала (10).